Procédé de densification d’un composant électrochimique ou d’un assemblage de composants électrochimiques comprenant l’étape de martelage par choc laser (LSP) dudit composant ou assemblage. Procédé selon la revendication 1 tel que le laser est un laser pulsé présentant un ratio [énergie/(diamètre de l’impact)] supérieur à 1 J/mm 2 , de préférence compris entre 1 et 20 J/mm 2 . Procédé selon la revendication 1 ou 2, tel que ledit composant ou assemblage est de type pour batterie lithium à électrolyte solide. Procédé selon l’une quelconque des revendications précédentes tel que ledit composant est choisi parmi les électrodes et les couches d’électrolyte solides (SEL). Procédé selon l’une quelconque des revendications précédentes tel que préalablement à l’étape de LSP, le procédé comprend l’étape de préparation d’un échantillon du composant ou assemblage à densifier, ledit échantillon comprenant, outre ledit composant ou assemblage : Au moins une couche de matériau métallique de protection, optionnelle, sur au moins une face dudit composant ou assemblage ; Au moins une couche de matériau sacrificiel sur ladite au moins une couche optionnelle de matériau métallique de protection ou sur ladite au moins une face dudit composant ou assemblage, le cas échéant ; et Au moins une couche de matériau de confinement sur ladite au moins une couche de matériau sacrificiel. Procédé selon la revendication 5 tel que ledit échantillon comprend l’empilement d’une couche optionnelle de matériau métallique de protection, d’une couche de matériau sacrificiel et d’une couche de matériau de confinement, sur deux faces opposées dudit composant ou assemblage. Procédé selon la revendication 5 tel que l’échantillon est appliqué sur un support, sur la face libre dudit composant ou assemblage, opposée à la face sur laquelle sont empilées une couche optionnelle de matériau métallique de protection, une couche de matériau sacrificiel et une couche de matériau de confinement. Procédé selon l’une quelconque des revendications 5 à 7 tel que le laser est appliqué sur la ou les couches de matériau sacrificiel via la ou les couches de matériau de confinement de l’échantillon. Procédé selon l’une quelconque des revendications 5 à 8 tel que ledit matériau de protection est choisi parmi les métaux et alliages métalliques. Procédé selon l’une quelconque des revendications 5 à 9 que le matériau sacrificiel est choisi parmi l’aluminium et la peinture noire. Procédé selon l’une quelconque des revendications 5 à 10, tel que le matériau de confinement est choisi parmi les matériaux translucides anhydres solides ou liquides, tels que le verre, tel que le verre trempé notamment de type K7. Procédé selon l’une quelconque des revendications 7 à 11, tel que le matériau de support est le verre. Composant électrochimique présentant un état de surface avec profil d’impacts.. Composant selon la revendication 13 tel qu’il présente une porosité inférieure à 25%, ladite porosité étant calculée à partir des dimensions mesurées par microscopie électronique à balayage (MEB) ou mesurée par porosimétrie au mercure. Elément électrochimique comprenant au moins un composant électrochimique selon l’une quelconque des revendications 13 ou 14. Utilisation du procédé de densification selon l’une quelconque des revendications 1 à 12 pour réduire la porosité d’un composant électrochimique. Procédé de préparation d’une batterie au lithium comprenant la mise en œuvre du procédé selon l’une quelconque des revendications 1 à 12.